【手続補正書】
【提出日】令和3年8月24日(2021.8.24)
【手続補正１】
【補正対象書類名】明細書
【補正対象項目名】００３４
【補正方法】変更
【補正の内容】
【００３４】
本明細書を通じて、本発明の意味での粉砕天然炭酸カルシウム材料の「比表面積（ＢＥＴ）」は、その質量で割った粉砕天然炭酸カルシウム材料の表面積と定義される。本明細書で使用される場合、比表面積は、ＢＥＴ等温線（ＩＳＯ９２７７：２０１０）を使用して窒素ガス吸着によって測定され、ｍ２／ｇで規定される。
【手続補正２】
【補正対象書類名】明細書
【補正対象項目名】０１８３
【補正方法】変更
【補正の内容】
【０１８３】
発明例２１は、比較例２０よりも高い黒色に対する輝度Ｒｙを提供する。
本明細書に開示される発明は、以下の態様を含む：
［１］少なくとも１つの結合剤及び少なくとも１つの粉砕天然炭酸カルシウム材料を含むコーティング組成物であって、前記少なくとも１つの粉砕天然炭酸カルシウム材料が、
ｉ）０．３μｍ超〜１．０μｍ未満の範囲の体積中央粒度ｄ５０値（ｄ５０（Ｍａｌ））、
ｉｉ）１．０μｍ超〜２．５μｍ未満の範囲のトップカット（ｄ９８（Ｍａｌ））、
ｉｉｉ）３未満のｄ９８／ｄ５０（Ｍａｌ）比、及び
ｉｖ）窒素及びＩＳＯ９２７７：２０１０に従うＢＥＴ法を使用して測定される、２０ｍ２／ｇ未満の比表面積（ＢＥＴ）を有する、前記コーティング組成物。
［２］前記少なくとも１つの粉砕天然炭酸カルシウム材料が、０．４μｍ超〜０．９μｍ未満の範囲、好ましくは０．５μｍ超〜０．９μｍ未満の範囲、最も好ましくは０．６μｍ超〜０．８μｍ未満の範囲の体積中央粒度ｄ５０値（ｄ５０（Ｍａｌ））を有する、上記［１］に記載のコーティング組成物。
［３］前記少なくとも１つの粉砕天然炭酸カルシウム材料が、１．１μｍ超〜２．２μｍ未満の範囲、好ましくは１．２μｍ超〜２．０μｍ未満の範囲、最も好ましくは１．３μｍ超〜１．８μｍ未満の範囲のトップカット（ｄ９８（Ｍａｌ））を有する、上記［１］または［２］に記載のコーティング組成物。
［４］前記少なくとも１つの粉砕天然炭酸カルシウム材料が、０．５超〜２．９未満の範囲、好ましくは１．０超〜２．８未満の範囲、最も好ましくは１．５超〜２．５未満の範囲のｄ９８／ｄ５０（Ｍａｌ）比を有する、上記［１］〜［３］のいずれか一つに記載のコーティング組成物。
［５］前記少なくとも１つの粉砕天然炭酸カルシウム材料が、窒素及びＩＳＯ９２７７：２０１０に従うＢＥＴ法を使用して測定される、５ｍ２／ｇ超〜２０ｍ２／ｇ未満の範囲、好ましくは１０ｍ２／ｇ超〜２０ｍ２／ｇ未満の範囲、最も好ましくは１５ｍ２／ｇ超〜２０ｍ２／ｇ未満の範囲の比表面積（ＢＥＴ）を有する、上記［１］〜［４］のいずれか一つに記載のコーティング組成物。
［６］前記少なくとも１つの粉砕天然炭酸カルシウム材料が、大理石、石灰岩、白雲石、及び／または白亜からなる群から選択され、好ましくは大理石である、上記［１］〜［５］のいずれか一つに記載のコーティング組成物。
［７］前記コーティング組成物が、５体積％〜９８体積％の顔料体積濃度（ＰＶＣ）を有し、好ましくは１０〜９５体積％、さらにより好ましくは２０〜９０体積％、最も好ましくは６０〜８５体積％のＰＶＣを有する、上記［１］〜［６］のいずれか一つに記載のコーティング組成物。
［８］前記少なくとも１つの結合剤が、アルキド樹脂、エポキシ樹脂、エポキシエステル樹脂、ポリ（ビニルアルコール）、ポリ（ビニルピロリドン）、ポリ（酢酸ビニル）、ポリ（オキサゾリン）、ポリ（ビニルアセトアミド）、部分加水分解ポリ（酢酸ビニル／ビニルアルコール）、ポリ（（メタ）アクリル酸）、ポリ（（メタ）アクリルアミド）、ポリ（アルキレンオキシド）、ポリエーテル、飽和ポリエステル、スルホン酸化またはリン酸化ポリエステル及びポリスチレン、ポリ（スチレン−コ−（メタ）アクリレート）、ポリ（スチレン−コ−ブタジエン）、ポリウレタンラテックス、ポリ（ｎ−ブチル（メタ）アクリレート）、ポリ（２−エチルヘキシル（メタ）アクリレート）、（メタ）アクリレートコポリマー、例えば、ｎ−ブチル（メタ）アクリレート／エチル（メタ）アクリレートコポリマー、酢酸ビニル／ｎ−ブチル（メタ）アクリレートコポリマー、カゼイン、ポリ塩化ビニルコポリマー、セルロースエーテル、キサンタン、バーサティック酸ビニルエステル、酢酸ビニル／エチレンコポリマー、スチレン／アクリル系エステルコポリマー、及びそれらの混合物からなる群から選択される、上記［１］〜［７］のいずれか一つに記載のコーティング組成物。
［９］前記少なくとも１つの結合剤が、（メタ）アクリレートコポリマー、例えば、ｎ−ブチル（メタ）アクリレート／エチル（メタ）アクリレートコポリマー、ポリ（スチレン−コ−（メタ）アクリレート）、酢酸ビニル／エチレンコポリマー、スチレン／アクリル系エステルコポリマー、アクリル酸エステル／メタクリル酸エステルコポリマー、ポリ（酢酸ビニル）、及びそれらの混合物からなる群から選択され、より好ましくは、ポリ（スチレン−コ−（メタ）アクリレート）、酢酸ビニル／エチレンコポリマー、スチレン／アクリル系エステルコポリマー、アクリル酸エステル／メタクリル酸エステルコポリマー、ポリ（酢酸ビニル）、及びそれらの混合物からなる群から選択され、最も好ましくは、酢酸ビニル／エチレンコポリマー、スチレン／アクリル系エステルコポリマー、アクリル酸エステル／メタクリル酸エステルコポリマー、及びそれらの混合物からなる群から選択される、上記［１］〜［８］のいずれか一つに記載のコーティング組成物。
［１０］前記コーティング組成物が、二酸化チタンをさらに含む、上記［１］〜［９］のいずれか一つに記載のコーティング組成物。
［１１］前記二酸化チタン：前記粉砕天然炭酸カルシウム材料の乾燥重量比が、９０：１０〜２０：８０、好ましくは８５：１５〜３０：７０、最も好ましくは８０：２０〜４０：６０である、上記［１０］に記載のコーティング組成物。
［１２］基材に塗布された前記コーティング組成物の光沢度及び／または不透明度及び／または黒色に対する輝度Ｒｙが、上記［１］に記載される範囲の外のパラメータｉ）〜ｉｖ）のうちの少なくとも１つを有する粉砕天然炭酸カルシウム材料によって前記粉砕天然炭酸カルシウム材料が完全に置き換えられている同じ方法で処理された同一のコーティング組成物の光沢度及び／または不透明度及び／または黒色に対する輝度Ｒｙと比較して、少なくとも１％、好ましくは少なくとも３％、さらにより好ましくは少なくとも５％増加する、上記［１］〜［１１］のいずれか一つに記載のコーティング組成物。
［１３］前記コーティング組成物が、分散剤、好ましくはポリアクリレート、より好ましくはナトリウム、アンモニウム、及び／またはカリウムで中和されたポリアクリレート、及び／または疎水的に改質されたポリアクリレートをさらに含む、上記［１］〜［１２］のいずれか一つに記載のコーティング組成物。
［１４］少なくとも１つの結合剤を含むコーティング組成物中での、
ｉ）０．３μｍ超〜１．０μｍ未満の範囲の体積中央粒度ｄ５０値（ｄ５０（Ｍａｌ））、
ｉｉ）１．０μｍ超〜２．５μｍ未満の範囲のトップカット（ｄ９８（Ｍａｌ））、
ｉｉｉ）３未満のｄ９８／ｄ５０（Ｍａｌ）比、及び
ｉｖ）窒素及びＩＳＯ９２７７：２０１０に従うＢＥＴ法を使用して測定される、２０ｍ２／ｇ未満の比表面積（ＢＥＴ）
を有する少なくとも１つの粉砕天然炭酸カルシウム材料の使用。
［１５］コンクリート、木材、紙、金属、または板で作製されている、上記［１］〜［１３］のいずれか一つに記載のコーティング組成物でコーティングされる物品。
［１６］上記［１］〜［１３］のいずれか一つに記載のコーティング組成物を含む塗料。
【手続補正３】
【補正対象書類名】特許請求の範囲
【補正対象項目名】全文
【補正方法】変更
【補正の内容】
【特許請求の範囲】
【請求項１】
少なくとも１つの結合剤及び少なくとも１つの粉砕天然炭酸カルシウム材料を含むコーティング組成物であって、前記少なくとも１つの粉砕天然炭酸カルシウム材料が、
ｉ）０．３μｍ超〜１．０μｍ未満の範囲の体積中央粒度ｄ５０値（ｄ５０（Ｍａｌ））、
ｉｉ）１．０μｍ超〜２．５μｍ未満の範囲のトップカット（ｄ９８（Ｍａｌ））、
ｉｉｉ）３未満のｄ９８／ｄ５０（Ｍａｌ）比、及び
ｉｖ）窒素及びＩＳＯ９２７７：２０１０に従うＢＥＴ法を使用して測定される、２０ｍ２／ｇ未満の比表面積（ＢＥＴ）を有する、前記コーティング組成物。
【請求項２】
前記少なくとも１つの粉砕天然炭酸カルシウム材料が、０．４μｍ超〜０．９μｍ未満の範囲、好ましくは０．５μｍ超〜０．９μｍ未満の範囲、最も好ましくは０．６μｍ超〜０．８μｍ未満の範囲の体積中央粒度ｄ５０値（ｄ５０（Ｍａｌ））を有する、請求項１に記載のコーティング組成物。
【請求項３】
前記少なくとも１つの粉砕天然炭酸カルシウム材料が、１．１μｍ超〜２．２μｍ未満の範囲、好ましくは１．２μｍ超〜２．０μｍ未満の範囲、最も好ましくは１．３μｍ超〜１．８μｍ未満の範囲のトップカット（ｄ９８（Ｍａｌ））を有する、請求項１または２に記載のコーティング組成物。
【請求項４】
前記少なくとも１つの粉砕天然炭酸カルシウム材料が、０．５超〜２．９未満の範囲、好ましくは１．０超〜２．８未満の範囲、最も好ましくは１．５超〜２．５未満の範囲のｄ９８／ｄ５０（Ｍａｌ）比を有する、請求項１〜３のいずれか一項に記載のコーティング組成物。
【請求項５】
前記少なくとも１つの粉砕天然炭酸カルシウム材料が、窒素及びＩＳＯ９２７７：２０１０に従うＢＥＴ法を使用して測定される、５ｍ２／ｇ超〜２０ｍ２／ｇ未満の範囲、好ましくは１０ｍ２／ｇ超〜２０ｍ２／ｇ未満の範囲、最も好ましくは１５ｍ２／ｇ超〜２０ｍ２／ｇ未満の範囲の比表面積（ＢＥＴ）を有する、請求項１〜４のいずれか一項に記載のコーティング組成物。
【請求項６】
前記少なくとも１つの粉砕天然炭酸カルシウム材料が、大理石、石灰岩、白雲石、及び／または白亜からなる群から選択され、好ましくは大理石である、請求項１〜５のいずれか一項に記載のコーティング組成物。
【請求項７】
前記コーティング組成物が、５体積％〜９８体積％の顔料体積濃度（ＰＶＣ）を有し、好ましくは１０〜９５体積％、さらにより好ましくは２０〜９０体積％、最も好ましくは６０〜８５体積％のＰＶＣを有する、請求項１〜６のいずれか一項に記載のコーティング組成物。
【請求項８】
前記少なくとも１つの結合剤が、アルキド樹脂、エポキシ樹脂、エポキシエステル樹脂、ポリ（ビニルアルコール）、ポリ（ビニルピロリドン）、ポリ（酢酸ビニル）、ポリ（オキサゾリン）、ポリ（ビニルアセトアミド）、部分加水分解ポリ（酢酸ビニル／ビニルアルコール）、ポリ（（メタ）アクリル酸）、ポリ（（メタ）アクリルアミド）、ポリ（アルキレンオキシド）、ポリエーテル、飽和ポリエステル、スルホン酸化またはリン酸化ポリエステル及びポリスチレン、ポリ（スチレン−コ−（メタ）アクリレート）、ポリ（スチレン−コ−ブタジエン）、ポリウレタンラテックス、ポリ（ｎ−ブチル（メタ）アクリレート）、ポリ（２−エチルヘキシル（メタ）アクリレート）、（メタ）アクリレートコポリマー、例えば、ｎ−ブチル（メタ）アクリレート／エチル（メタ）アクリレートコポリマー、酢酸ビニル／ｎ−ブチル（メタ）アクリレートコポリマー、カゼイン、ポリ塩化ビニルコポリマー、セルロースエーテル、キサンタン、バーサティック酸ビニルエステル、酢酸ビニル／エチレンコポリマー、スチレン／アクリル系エステルコポリマー、及びそれらの混合物からなる群から選択される、請求項１〜７のいずれか一項に記載のコーティング組成物。
【請求項９】
前記少なくとも１つの結合剤が、（メタ）アクリレートコポリマー、例えば、ｎ−ブチル（メタ）アクリレート／エチル（メタ）アクリレートコポリマー、ポリ（スチレン−コ−（メタ）アクリレート）、酢酸ビニル／エチレンコポリマー、スチレン／アクリル系エステルコポリマー、アクリル酸エステル／メタクリル酸エステルコポリマー、ポリ（酢酸ビニル）、及びそれらの混合物からなる群から選択され、より好ましくは、ポリ（スチレン−コ−（メタ）アクリレート）、酢酸ビニル／エチレンコポリマー、スチレン／アクリル系エステルコポリマー、アクリル酸エステル／メタクリル酸エステルコポリマー、ポリ（酢酸ビニル）、及びそれらの混合物からなる群から選択され、最も好ましくは、酢酸ビニル／エチレンコポリマー、スチレン／アクリル系エステルコポリマー、アクリル酸エステル／メタクリル酸エステルコポリマー、及びそれらの混合物からなる群から選択される、請求項１〜８のいずれか一項に記載のコーティング組成物。
【請求項１０】
前記コーティング組成物が、二酸化チタンをさらに含む、請求項１〜９のいずれか一項に記載のコーティング組成物。
【請求項１１】
前記二酸化チタン：前記粉砕天然炭酸カルシウム材料の乾燥重量比が、９０：１０〜２０：８０、好ましくは８５：１５〜３０：７０、最も好ましくは８０：２０〜４０：６０である、請求項１０に記載のコーティング組成物。
【請求項１２】
基材に塗布された前記コーティング組成物の光沢度及び／または不透明度及び／または黒色に対する輝度Ｒｙが、請求項１に記載される範囲の外のパラメータｉ）〜ｉｖ）のうちの少なくとも１つを有する粉砕天然炭酸カルシウム材料によって前記粉砕天然炭酸カルシウム材料が完全に置き換えられている同じ方法で処理された同一のコーティング組成物の光沢度及び／または不透明度及び／または黒色に対する輝度Ｒｙと比較して、少なくとも１％、好ましくは少なくとも３％、さらにより好ましくは少なくとも５％増加する、請求項１〜１１のいずれか一項に記載のコーティング組成物。
【請求項１３】
前記コーティング組成物が、分散剤、好ましくはポリアクリレート、より好ましくはナトリウム、アンモニウム、及び／またはカリウムで中和されたポリアクリレート、及び／または疎水的に改質されたポリアクリレートをさらに含む、請求項１〜１２のいずれか一項に記載のコーティング組成物。
【請求項１４】
少なくとも１つの結合剤を含むコーティング組成物中での、
ｉ）０．３μｍ超〜１．０μｍ未満の範囲の体積中央粒度ｄ５０値（ｄ５０（Ｍａｌ））、
ｉｉ）１．０μｍ超〜２．５μｍ未満の範囲のトップカット（ｄ９８（Ｍａｌ））、
ｉｉｉ）３未満のｄ９８／ｄ５０（Ｍａｌ）比、及び
ｉｖ）窒素及びＩＳＯ９２７７：２０１０に従うＢＥＴ法を使用して測定される、２０ｍ２／ｇ未満の比表面積（ＢＥＴ）
を有する少なくとも１つの粉砕天然炭酸カルシウム材料の使用。
【請求項１５】
コンクリート、木材、紙、金属、または板で作製されている、請求項１〜１３のいずれか一項に記載のコーティング組成物でコーティングされる物品。
【請求項１６】
請求項１〜１３のいずれか一項に記載のコーティング組成物を含む塗料。